(57)【要約】【課題】ニッケル酸化鉱石等の酸化鉱石を含む混合物を還元することでメタルを製造する製錬方法において、メタルを効率的に回収することができ、しかも品質のばらつきが少なく高品質なメタルを製造することができる方法を提供する。【解決手段】本発明に係る酸化鉱石の製錬方法は、酸化鉱石と炭素質還元剤とを混合して得られる混合物を還元炉に装入し、その還元炉にて還元処理を施す酸化鉱石の製錬方法であって、還元炉１には、開閉構造を有する炉床１３が設けられており、開閉構造が閉まった状態の炉床１３上で混合物に対する還元処理を施し、還元処理の終了後、得られた生成物を、開閉構造を開くことによりその炉床から移送する。【選択図】図２
2019035130.tif 000002
【特許請求の範囲】
【請求項１】
酸化鉱石と炭素質還元剤とを混合して得られる混合物を還元炉に装入し、該還元炉にて還元処理を施す酸化鉱石の製錬方法であって、
前記還元炉には、開閉構造を有する炉床が設けられており、
前記開閉構造が閉まった状態の炉床上で前記混合物に対する還元処理を施し、該還元処理の終了後、得られた生成物を、該開閉構造を開くことにより該炉床から移送する
酸化鉱石の製錬方法。
【請求項２】
前記還元炉は、高さ方向に複数段の処理室が設けられ、それぞれの該処理室の炉床が前記開閉構造を有する炉床であり、
上方の処理室での還元処理の終了後、得られた生成物を、該処理室の炉床の開閉構造を開くことにより下方に位置する処理室に移送する
請求項１に記載の酸化鉱石の製錬方法。
【請求項３】
前記還元処理における還元温度を１２００℃以上１４５０℃以下とする
請求項１又は２に記載の酸化鉱石の製錬方法。
【請求項４】
酸化鉱石は、ニッケル酸化鉱石である
請求項１乃至３のいずれかに記載の酸化鉱石の製錬方法。
【請求項５】
前記生成物は、フェロニッケルを含有する
請求項１乃至４のいずれかに記載の酸化鉱石の製錬方法。
【請求項６】
酸化鉱石と炭素質還元剤とを混合して得られる混合物に対して還元処理を施すための還元炉であって、
前記混合物が載置され、開閉構造を有する炉床を備え、
前記開閉構造が閉まった状態の炉床上で前記混合物に対する還元処理が施され、該還元処理の終了後、得られた生成物を、該開閉構造を開くことにより該炉床から移送する
還元炉。
【発明の詳細な説明】
【技術分野】
【０００１】
本発明は、酸化鉱石の製錬方法に関するものであり、例えば、ニッケル酸化鉱石等を原料として炭素質還元剤により還元することで還元物を得る製錬方法、及びその還元処理に使用する還元炉に関する。
【背景技術】
【０００２】
酸化鉱石の一種であるリモナイトあるいはサプロライトと呼ばれるニッケル酸化鉱石の製錬方法として、熔錬炉を使用してニッケルマットを製造する乾式製錬方法、ロータリーキルンあるいは移動炉床炉を使用して鉄とニッケルの合金であるフェロニッケルを製造する乾式製錬方法、オートクレーブを使用してミックスサルファイドを製造する湿式製錬方法等が知られている。
【０００３】
上述した様々な方法の中で、特に乾式製錬法を用いてニッケル酸化鉱石を還元して製錬する場合、反応を進めるために原料のニッケル酸化鉱石を適度な大きさに破砕する等して塊状物化する処理が前処理として行われる。
【０００４】
具体的に、ニッケル酸化鉱石を塊状物化する、すなわち粉状や微粒状の鉱石を塊状にする際には、そのニッケル酸化鉱石と、それ以外の成分、例えばバインダーやコークス等の還元剤とを混合して混合物とし、さらに水分調整等を行った後に塊状物製造機に装入して、例えば一辺あるいは直径が１０ｍｍ〜３０ｍｍ程度の塊状物（ペレット、ブリケット等を指す。以下、単に「ペレット」という）とするのが一般的である。
【０００５】
塊状物化して得られるペレットには、含有する水分を「飛ばす」ために、ある程度の通気性が必要となる。さらに、その後の還元処理においてペレット内で均一に還元が進まないと、得られる還元物の組成が不均一になり、メタルが分散したり偏在したりする等の不都合が生じる。そのため、ペレットを作製する際には混合物を均一に混合したり、得られたペレットを還元する際には可能な限り均一な温度を維持することが重要となる。
【０００６】
加えて、還元処理により生成するメタル（フェロニッケル）を粗大化させることも非常に重要な技術である。生成したフェロニッケルが、例えば数１０μｍ〜数１００μｍ以下の細かな大きさであった場合、同時に生成するスラグと分離することが困難となり、フェロニッケルとしての回収率（収率）が大きく低下してしまう。そのため、還元後のフェロニッケルを粗大化する処理が必要となる。
【０００７】
例えば、特許文献１には、フェロニッケルの製造方法に関する技術が開示されており、移動炉床炉を利用してフェロニッケルを製造する際の前処理として、酸化ニッケル及び酸化鉄を含有する原料と炭素質還元剤とを混合して混合物となす混合工程にて、混合物の余剰炭素量を調整しながらペレットを製造し、そのペレットを炉内に装入して還元工程を行う技術が開示されている。
【０００８】
ここで、特許文献１には、原料と炭素質還元材とを混合するには混合機を用い、得られた混合物はそのまま移動炉床炉に装入してもよいが、造粒機で塊成化することが好ましく、このように塊成化することにより、移動炉床炉や溶解炉からのダスト発生量が減るとともに、移動炉床炉内における塊成物（混合物）の内部の伝熱効率が向上して還元速度が上昇することが記載されている。また、造粒した塊成物（混合物）を移動炉床炉に装入して、雰囲気温度１０００〜１４００℃で加熱し還元することが記載されている。
【０００９】
しかしながら、特許文献１には、混合物をそのまま移動炉床炉に装入してもよいとの記載があるものの、酸化ニッケル鉱のスラグの融点は一般的に１３００℃〜１４００℃程度であり、かつ移動炉床炉では金属製の炉床が使用されるため、その炉床が溶融したスラグと反応してしまい、ニッケル酸化鉱を製錬することは不可能であると考えられる。すなわち、混合物の還元においては、炉床とスラグとが反応しないことが求められる。
【００１０】
また、還元後の混合物をそのまま回収してスラグとメタルとを分離するにあたり、メタルが小さすぎると、スラグとメタルとを分離することが困難となる。したがって、例えば、還元後の混合物を半溶融状態、または溶融状態で保持して、メタルを有効に粗大化させる必要がある。
【００１１】
このような場合、還元炉内における混合物に対する還元反応を均一に生じさせる必要がある。粗大なメタルを生成させて、スラグとメタルとを均一に分離するためには、反応温度や炉内雰囲気を均一にすることが重要となる。しかしながら、還元後に、得られた反応物（還元物）を還元炉から取り出す際に、その取り出しに時間がかかってしまうと、メタルの生成にむらが生じ、その結果、不均一な組成や大きさのメタルとなることがある。
【００１２】
また、例えば、機械的に取り出す機構を還元炉に設けた場合、高温下での耐久性が必要となるため、その構造が複雑化したり、設備寿命に影響したりして、コスト増加をもたらす問題がある。さらには、その取り出し機構と還元炉本体の隙間から空気が混入し、炉内雰囲気が変わって還元反応に影響を及ぼす可能性があり、品質のばらつきが生じる懸念がある。
【００１３】
また、生産性を向上させるために回転炉等の移動炉床を有する還元炉を使用した場合には、設備的な隙間や取り出しに要する時間が増してしまうといった問題もあり、均一に反応を生じさせて、組成や大きさが均一なメタルを得ることは容易でない。なお、回転炉床炉の設置には、広大な面積を必要とし、さらに構造物ごと回転させため、操業において多大な動力を必要とする等、操業コストが増加するという問題もある。
【００１４】
このように、ニッケル酸化鉱石等の酸化鉱石を混合し、その混合物を還元してメタルを製造するにあたり、還元により有効に粗大化させたメタルを効率的に回収し、高品質なメタルをばらつきなく製造するには、多くの問題があった。
【先行技術文献】
【特許文献】
【００１５】
【特許文献１】特開２００４−１５６１４０号公報
【発明の概要】
【発明が解決しようとする課題】
【００１６】
本発明は、このような実情に鑑みて提案されたものであり、ニッケル酸化鉱石等の酸化鉱石を含む混合物を還元することでメタルを製造する製錬方法において、メタルを効率的に回収することができ、しかも品質のばらつきが少なく高品質なメタルを製造することができる方法を提供することを目的とする。
【課題を解決するための手段】
【００１７】
本発明者は、鋭意検討を重ねた結果、開閉構造を有する炉床が設けられた還元炉を用い、還元処理後に得られた生成物（例えば還元物）の移送に際しては、その炉床を開口することによって還元物を下方に移送させることで、上述した課題を解決できることを見出し、本発明を完成するに至った。
【００１８】
（１）本発明の第１の発明は、酸化鉱石と炭素質還元剤とを混合して得られる混合物を還元炉に装入し、該還元炉にて還元処理を施す酸化鉱石の製錬方法であって、前記還元炉には、開閉構造を有する炉床が設けられており、前記開閉構造が閉まった状態の炉床上で前記混合物に対する還元処理を施し、該還元処理の終了後、得られた生成物を、該開閉構造を開くことにより該炉床から移送する、酸化鉱石の製錬方法である。
【００１９】
（２）本発明の第２の発明は、第１の発明において、前記還元炉は、高さ方向に複数段の処理室が設けられ、それぞれの該処理室の炉床が前記開閉構造を有する炉床であり、上方の処理室での還元処理の終了後、得られた生成物を、該処理室の炉床の開閉構造を開くことにより下方に位置する処理室に移送する、酸化鉱石の製錬方法である。
【００２０】
（３）本発明の第３の発明は、第１又は第２の発明において、前記還元処理における還元温度を１２００℃以上１４５０℃以下とする、酸化鉱石の製錬方法である。
【００２１】
（４）本発明の第４の発明は、第１乃至第３のいずれかの発明において、酸化鉱石は、ニッケル酸化鉱石である、酸化鉱石の製錬方法である。
【００２２】
（５）本発明の第５の発明は、第１乃至第４のいずれかの発明において、前記生成物は、フェロニッケルを含有する、酸化鉱石の製錬方法である。
【００２３】
（６）本発明の第６の発明は、酸化鉱石と炭素質還元剤とを混合して得られる混合物に対して還元処理を施すための還元炉であって、前記混合物が載置され、開閉構造を有する炉床を備え、前記開閉構造が閉まった状態の炉床上で前記混合物に対する還元処理が施され、該還元処理の終了後、得られた生成物を、該開閉構造を開くことにより該炉床から移送する、還元炉である。
【発明の効果】
【００２４】
本発明によれば、ニッケル酸化鉱石等の酸化鉱石を含む混合物を還元することでメタルを製造する製錬方法において、メタルを効率的に回収することができ、しかも品質のばらつきが少なく高品質なメタルを製造することができる。
【図面の簡単な説明】
【００２５】
【図１】ニッケル酸化鉱石の製錬方法の流れの一例を示す工程図である。
【図２】還元炉の構成の一例を示す断面図である。
【図３】還元炉の構成の一例を示す断面図である。
【発明を実施するための形態】
【００２６】
以下、本発明の具体的な実施形態について詳細に説明する。なお、本発明は、以下の実施形態に限定されるものではなく、本発明の要旨を変更しない範囲で種々の変更が可能である。また、本明細書において、「Ｘ〜Ｙ」（Ｘ、Ｙは任意の数値）との表記は、「Ｘ以上Ｙ以下」の意味である。
【００２７】
≪１．本発明の概要≫
本発明に係る酸化鉱石の製錬方法は、酸化鉱石を原料として、その酸化鉱石と炭素質還元剤とを混合して混合物とし、得られた混合物を高温下で還元処理に付して還元物であるメタルを製造する方法である。例えば、酸化鉱石として、酸化ニッケルや酸化鉄等を含有するニッケル酸化鉱石を原料とし、そのニッケル酸化鉱石を炭素質還元剤と混合して、高温下において、混合物に含まれるニッケルを優先的に還元し、また鉄を部分的に還元することで鉄とニッケルの合金であるフェロニッケルを製造する方法が挙げられる。
【００２８】
具体的に、本発明に係る酸化鉱石の製錬方法は、還元炉として、開閉構造を有する炉床が設けられているものを用いる。そして、開閉構造が閉まった状態の炉床上で混合物に対する還元処理を施し、還元処理の終了後、得られた生成物を、その開閉構造を開くことにより炉床から移送することを特徴としている。
【００２９】
このような製錬方法によれば、例えば、所定の炉床上での還元処理により得られた精製物である還元物を、その炉床の開閉構造を開くことによって炉床から排出できることから、その還元物が自然落下させるように排出でき、全ての還元物を一気に回収することができる。すなわち、還元炉からの還元物の取り出し時間を短くすることができる。これにより、品質のばらつきが小さくなり、高品質なメタルを安定的に回収することができる。また、このような方法によれば、有効に粗大化したメタルを回収することができ、このようなメタルによればスラグと選別しやすくなり、効率的にメタルを回収することができる。
【００３０】
また、このような製錬方法においては、その還元炉として、高さ方向に複数段の処理室（還元処理室）を設け、それぞれの処理室の炉床が開閉構造を有する炉床により構成される還元炉とすることができ、上方の処理室での還元処理の終了後、得られた生成物を、その処理室の炉床の開閉構造を開くことにより下方に位置する処理室に移送することができる。このように、複数段の処理室を設ける場合においても、上方の処理室から下方の処理室への生成物の移送を一気に実行することができ、処理室間の移送のばらつきをなくすことができる。
【００３１】
以下では、本発明の具体的な実施形態（以下、「本実施の形態」という）として、ニッケル酸化鉱石の製錬方法を例に挙げて説明する。上述したように、製錬原料であるニッケル酸化鉱石は、酸化ニッケル（ＮｉＯ）と酸化鉄（Ｆｅ２Ｏ３）とを少なくとも含むものであり、そのニッケル酸化鉱石を製錬原料として還元処理することで、メタルとして鉄−ニッケル合金（フェロニッケル）を製造することができる。
【００３２】
なお、本発明は、酸化鉱石としてニッケル酸化鉱石に限定されるものではなく、製錬方法としても酸化ニッケル等を含むニッケル酸化鉱石からフェロニッケルを製造する方法に限られるものではない。
【００３３】
≪２．ニッケル酸化鉱石の製錬方法≫
本実施の形態に係るニッケル酸化鉱石の製錬方法は、ニッケル酸化鉱石を炭素質還元剤と混合して混合物とし、その混合物に対して還元処理を施すことによって、還元物としてメタルであるフェロニッケルとスラグとを生成させる方法である。なお、メタルであるフェロニッケルは、還元処理を経て得られたメタルとスラグとを含む混合物から、そのメタルを分離することで回収することができる。
【００３４】
図１は、ニッケル酸化鉱石の製錬方法の流れの一例を示す工程図である。図１に示すように、この製錬方法は、ニッケル酸化鉱石を含む原料を混合する混合処理工程Ｓ１と、得られた混合物を所定の形状に成形する混合物成形工程Ｓ２と、成形された混合物（ペレット）を所定の還元温度で還元加熱する還元処理工程Ｓ３と、還元処理工程Ｓ３にて生成したメタルとスラグとを分離してメタルを回収する分離工程Ｓ４と、を有する。
【００３５】
＜２−１．混合処理工程＞
混合処理工程Ｓ１は、ニッケル酸化鉱石を含む原料粉末を混合して混合物を得る工程である。具体的には、混合処理工程Ｓ１では、原料鉱石であるニッケル酸化鉱石に、炭素質還元剤を添加して混合し、また任意成分の添加剤として、鉄鉱石、フラックス成分、バインダー等の、例えば粒径が０．１ｍｍ〜０．８ｍｍ程度の粉末を添加して混合し、混合物を得る。なお、混合処理は、混合機等を用いて行うことができる。
【００３６】
原料鉱石であるニッケル酸化鉱石としては、特に限定されないが、リモナイト鉱、サプロライト鉱等を用いることができる。なお、ニッケル酸化鉱石は、酸化ニッケル（ＮｉＯ）と、酸化鉄（Ｆｅ２Ｏ３）とを少なくとも含有する。
【００３７】
炭素質還元剤としては、特に限定されないが、例えば、石炭粉、コークス粉等が挙げられる。なお、この炭素質還元剤は、原料鉱石であるニッケル酸化鉱石の粒度や粒度分布と同等の大きさのものであると、均一に混合し易く、還元反応も均一に進みやすくなるため好ましい。
【００３８】
炭素質還元剤の混合量としては、ニッケル酸化鉱石を構成する酸化ニッケルの全量をニッケルメタル還元するのに必要な化学当量と、酸化鉄（酸化第二鉄）を金属鉄に還元するのに必要な化学当量との両者合計値（便宜的に「化学当量の合計値」ともいう）を１００質量％としたときに、好ましくは５質量％以上６０質量％以下の炭素量の割合、より好ましくは１０質量％以上４０質量％以下の炭素量の割合となるように調整することができる。このように、炭素質還元剤の混合量を、化学当量の合計値１００質量％に対して５質量％以上の割合とすることで、ニッケルの還元を効率的に進行させることができ生産性が向上する。一方で、化学当量の合計値１００質量％に対して６０質量％以下の割合とすることで、鉄の還元量を抑えて、ニッケル品位の低下を防ぎ、高品質のフェロニッケルを製造することができる。このように、好ましくは、炭素質還元剤の混合量を化学当量の合計値１００質量％に対して５質量％以上６０質量％以下の炭素量の割合とすることで、混合物の表面に金属成分により生成した殻（メタルシェル）を均一に生成させて生産性を向上させることができ、またニッケル品位の高い高品質なフェロニッケルを得ることができ、好ましい。
【００３９】
また、任意成分の添加剤である鉄鉱石としては、例えば、鉄品位が５０％程度以上の鉄鉱石、ニッケル酸化鉱石の湿式製錬により得られるヘマタイト等を用いることができる。
【００４０】
また、フラックス成分としては、例えば、酸化カルシウム、水酸化カルシウム、炭酸カルシウム、二酸化珪素等を挙げることができる。また、バインダーとしては、例えば、ベントナイト、多糖類、樹脂、水ガラス、脱水ケーキ等を挙げることができる。
【００４１】
混合処理工程Ｓ１では、上述したようなニッケル酸化鉱石を含む原料粉末を均一に混合することによって混合物を得る。この混合に際しては、混合性を高めるために混練を同時に行ってもよく、混合後に混練を行ってもよい。具体的に、混練は、例えば二軸混練機等を用いて行うことができ、混合物を混練することによってその混合物にせん断力を加え、炭素質還元剤や原料粉末等の凝集を解いて、均一に混合できるとともに、各々の粒子の密着性を向上させ、また空隙を減少させることができる。これにより、還元反応が起りやすくなるとともに均一に反応させることができ、還元反応の反応時間を短縮することができる。また、品質のばらつきを抑えることができる。そして、結果として、生産性の高い処理を施すことができ、高い品質のフェロニッケルを製造することができる。
【００４２】
また、混練した後、押出機を用いて押出してもよい。このように押出機で押出すことによって、より一層高い混練効果を得ることができる。
【００４３】
なお、下記表１に、混合処理工程Ｓ１にて混合する、一部の原料粉末の組成（重量％）の一例を示すが、原料粉末の組成としてはこれに限定されない。
【表１】
2019035130.tif 000003
【００４４】
＜２−２．混合物成形工程＞
混合物成形工程Ｓ２は、混合処理工程Ｓ１で得られた混合物を成形する工程である。具体的には、原料粉末を混合して得られた混合物を、ある程度の大きさ以上の塊（塊状化物、以下「ペレット」ともいう）に成形する。したがって、混合物成形工程Ｓ２は、ペレット製造工程とも換言することができる。
【００４５】
成形方法としては、特に限定されないが、混合物を塊状物化するのに必要な量の水分を添加し、例えば塊状物製造装置（転動造粒機、圧縮成形機、押出成形機等、あるいはペレタイザーともいう）を用いて所定の形状のペレットに成形する。
【００４６】
混合物を成形して得られるペレットの形状としては、例えば、球状、直方体状、立方体状、円柱状等とすることができる。このような形状とすることにより、混合物を成形し易くし、成形にかかるコストを抑えることができる。また、上述した形状は簡易な形状であって複雑なものではないため、不良品の発生を抑制することができ、得られるペレットの品質も均一にすることができる。
【００４７】
また、ペレットの形状としては、次工程の還元処理工程での処理において、ペレットを積層させた状態で処理できることが好ましく、その点においても、ペレットが球状、直方体状、立方体状、円柱状等であれば、還元炉内に積層させて載置させ易く、還元処理に供する処理量を多くすることができる。また、このように積層させて還元処理に供することで、一つのペレットを巨大化しなくても還元時の処理量を増やすことができるため、取り扱いが容易となり、また移動時等に崩れ落ちたりすることがなく、不良等の発生を抑えることができる。
【００４８】
ペレットの大きさとしては、特に限定されないが、球状とする場合には、その直径が１０ｍｍ〜３０ｍｍ程度となるように成形することができる。また、直方体状、立方体状、円柱状等とする場合には、概ね、縦、横の内寸が５００ｍｍ以下程度となるように成形することができる。これらのような大きさに成形してペレットとすることにより、還元処理が均一に施され、ばらつきが少なく、かつ生産性の高い製錬を行うことができる。
【００４９】
混合物を成形した後には、その混合物に対して乾燥処理を施すようにしてもよい。混合物中には所定量の水分が含まれていることがあり、還元処理に際して急激な昇温によって内部の水分が一気に気化して膨張すると、その混合物が粉々になってしまう懸念がある。このような膨張を防ぐ観点から、成形した混合物に対して乾燥処理を施す工程を設けることができる。
【００５０】
具体的に、乾燥処理においては、例えばペレットの固形分が７０重量％程度で、水分が３０重量％程度となるように処理を施すことができる。例えば、１５０℃〜４００℃の熱風をペレットに吹き付けて乾燥させる。
【００５１】
なお、比較的大きなペレットである場合、乾燥処理前や乾燥処理後の混合物にひびや割れが入っていてもよい。塊が大きい場合には、割れ等によって表面積が大きくなってもその影響は僅かであり、大きな問題にはならない。このため、還元処理に供される成形したペレットに割れ等があっても特に問題はない。
【００５２】
下記表２に、乾燥処理後の混合物における固形分中組成（重量部）の一例を示す。なお、混合物の組成としては、これに限定されるものではない。
【００５３】
【表２】
2019035130.tif 000004
【００５４】
＜２−３．還元処理工程＞
（１）還元処理
還元処理工程Ｓ３では、混合物成形工程Ｓ２を経て成形された混合物を還元炉内に装入して、所定の還元温度で加熱することによって還元処理を施す。この還元処理工程Ｓ３における還元処理により、製錬反応（還元反応）が進行して、還元物であるメタルとスラグとが生成する。
【００５５】
具体的に、還元処理工程Ｓ３における還元処理は、還元炉を用いて行われ、ニッケル酸化鉱石を含む混合物（ペレット）を、所定の還元温度に加熱した還元炉に装入することによって還元加熱する。還元炉を使用した還元処理においては、原料鉱石であるニッケル酸化鉱石に含まれる酸化ニッケルは可能な限り完全に優先的に還元し、一方で、ニッケル酸化鉱石に含まれる酸化鉄は一部だけ還元して、目的とする高いニッケル品位のフェロニッケルが得られる、いわゆる部分還元を施す。
【００５６】
還元処理では、例えば１分程度のわずかな時間で、先ず還元反応の進みやすいペレットの表面近傍において混合物中のニッケル酸化鉱石及び鉄酸化物が還元されメタル化して鉄−ニッケル合金（以下、鉄−ニッケル合金を「フェロニッケル」ともいう）となり、殻（シェル）を形成する。一方で、殻の中では、その殻の形成に伴って容器中のスラグ成分が徐々に熔融して液相のスラグが生成する。これにより、混合物中では、フェロニッケルメタル（以下、単に「メタル」という）と、フェロニッケルスラグ（以下、単に「スラグ」という）とが分かれて生成する。
【００５７】
また、混合物が十分に混合されて組成ばらつきが実質的にない場合においては、原料同士が密着しているため、還元反応は均一に生じる。そのため、従来から言われているようにメタルシェルを生成し、その中である程度、時間をかけて反応して均一化する必要はなく、よってメタルシェルの生成が必須とはならない。すなわち、メタルシェルができなくても均一に反応が進み、フェロニッケルを製造することができる。
【００５８】
還元処理工程Ｓ３において、混合物中のスラグは熔融して液相となっているが、還元処理により既に分離して生成したメタルとスラグとは、混ざり合うことがなく、その後の冷却によってメタル固相とスラグ固相との別相として混在する混合物となる。この混合物の体積は、装入する混合物と比較すると、５０％〜６０％程度の体積に収縮している。
【００５９】
還元処理における温度（還元温度）としては、特に限定されないが、１２００℃以上１４５０℃以下の範囲とすることが好ましく、１３００℃以上１４００℃以下の範囲とすることがより好ましい。このような温度範囲で還元することによって、均一に還元反応を生じさせることができ、品質のばらつきを抑制したフェロニッケルを生成させることができる。また、より好ましくは１３００℃以上１４００℃以下の範囲の還元温度で還元することで、比較的短時間で所望の還元反応を生じさせることができる。
【００６０】
なお、還元処理においては、上述した範囲の還元温度になるまでバーナー等により還元炉の内部温度を上昇させ、昇温後にその温度を維持する。
【００６１】
（２）還元炉の構成
（第１の形態）
図２は、還元処理に使用する還元炉の断面図であり、構成の一例を示すものである。還元炉１は、還元処理対象のペレットＰを炉内空間Ｓに装入する装入口１１と、還元処理により得られた還元物を炉外に排出させる排出口１２とを備えている。
【００６２】
また、還元炉１は、その内部に、開閉構造を有する炉床１３が設けられている。なお、還元炉１の炉床１３や炉壁１４は、耐火煉瓦により構成されていることが好ましい。
【００６３】
より具体的に、還元炉１には、従来一般的な還元炉に固定された固定炉床ではなく、所定の開閉構造を有する炉床１３が設けられている。炉床１３上では、装入されたペレットＰが載置され、そのペレットＰに対して還元処理が施されることで生成物（例えば還元物）となる。炉床１３は、開閉構造により構成されていることにより、その開閉構造を開くことによって、得られた生成物を重力により自然落下させる。
【００６４】
炉床１３の開閉構造としては、特に限定されないが、例えば図２に示すように、水平方向（図２中の矢印Ｆ方向）に板状の炉床をスライドさせて開閉させるスライド式構造とすることができる。また、図示しないが、２枚の板状体で炉床を構成し、ピストン等により２枚の板状体が観音開き式に開口又は閉口する開閉構造により構成することができる。
【００６５】
炉床１３は、耐熱性に優れる材料により構成されていることが好ましく、耐火煉瓦により構成されていることが好ましい。少なくとも炉床１３が耐火煉瓦により構成される還元炉１であれば、１５００℃以上の温度条件にも耐え得ることができ、還元温度（混合物を溶融する温度）を例えば１４５０℃程度まで上げることができる。このような還元温度の条件で還元処理を施すことで、還元反応時間を短くすることができる。また。生成したメタルが沈降し、粗大化し易くなり、これにより、スラグとメタルとの分離が容易となり、より一層に効率的にメタルを回収することができる。また、炉床１３が耐火煉瓦で構成されていることにより、炉床１３に接するペレットＰがその炉床１３と反応してしまうことを防ぐことができ、ペレットＰの熔着等を抑制することができる。これにより、得られた還元物の回収作業を容易にし、粗大なメタルを効率的に回収することができる。
【００６６】
なお、還元炉１の炉壁１４についても、耐火煉瓦により構成されることが好ましい。
【００６７】
還元炉１は、例えば１２００℃〜１４５０℃程度の温度（還元温度）に加熱され、加熱された炉内空間Ｓに、装入口１１を介してペレットＰが装入される。還元炉１では、炉床１３上に載置させたペレットＰに対して所定の還元時間で還元処理が施される。還元処理時においては、開閉構造の炉床１３は閉口した状態となっており、その炉床１３上に載置されて炉内空間Ｓに存在するペレットＰに対して処理が施される。
【００６８】
（第２の形態）
変形例として、図３に示すような還元炉１’とすることができる。具体的に、還元炉１’は、高さ方向に複数段の処理室（還元処理室）２０（２０ａ，２０ｂ）が設けられており、それぞれの処理室２０の炉床１３（１３ａ，１３ｂ）が開閉構造を有する炉床により構成されている。なお、図３では、上段の処理室２０ａと、下段の処理室２０ｂの２段の処理室が設けられている例を示しているが、これに限られない。
【００６９】
このような還元炉１’においては、例えば、それぞれの処理室２０内の加熱温度を異なる温度に設定し、異なる還元温度で段階的な還元処理を行うようにすることができる。具体的に、上段の処理室２０ａの炉内空間Ｓ１よりも下段の処理室２０ｂと炉内空間Ｓ２の還元温度を高く設定し、ペレットＰに対する還元処理を異なる温度で段階的かつ連続的に行うようにすることができる。
【００７０】
また、上段の処理室２０ａを予熱処理室として、還元処理前の予熱処理を行うようにしてもよい。あるいは、上段の処理室２０ａを還元処理室とし、下段の処理室２０ｂを温度保持室として、処理室２０ａでの還元処理により得られた還元物中のメタルと、下段の処理室２０ｂにて成長させ、粗大化させるような処理を施すようにしてもよい。
【００７１】
これらの例のように、高さ方向に複数段の処理室２０を設けることによって、縦方向に連続的な処理を施すことができる。
【００７２】
還元炉１’において、それぞれの処理室２０に設けられている炉床１３は、開閉構造を有する炉床１３であることから、それぞれの処理室２０での還元処理等の処理時においては、その炉床１３の開閉構造が閉じた状態でペレットＰに対する処理が施される。そして、所定の処理後、得られた生成物を移送させるに際しては、炉床１３の開閉構造を開くことによって、得られた生成物を重力により自然落下させる。
【００７３】
なお、それぞれの処理室２０（２０ａ，２０ｂ）に設けられる炉床１３（１３ａ，１３ｂ）の開閉構造としては、第１の形態と同様に、水平方向（図３中の矢印Ｆ１方向、Ｆ２方向）に板状の炉床をスライドさせて開閉させるスライド式構造とすることができる。
【００７４】
（３）還元物の回収、移送
例えば図２に示すような還元炉１において、還元処理の終了後には、得られた還元物を排出口１２を介して炉外に排出するが、本実施の形態においては、開閉構造の炉床１３を開口させることによって、生成した還元物を排出口１２の方向へ自然落下させて炉外に排出する。例えば、炉床１３の開閉構造が、スライド式である場合、還元処理後に炉床１３を水平方向にスライドさせることにより開口させ、炉外に排出する。
【００７５】
このように、得られた還元物を、開閉構造の炉床１３を用い、その炉床１３を開口させることによって排出することで、還元物を一気に取り出すことができ、還元物の取り出しに要する時間を短くすることができる。還元物の取り出しに時間がかかると、還元炉１内での還元物の滞留時間にばらつきが生じてしまい、還元物のメタルの生成にむらが発生して、均一なメタル品位を有するフェロニッケルを回収できないことがある。これに対して、開閉構造の炉床１３を用いて、得られた還元物を一気に取り出すことにより、短い時間で全ての還元物を炉外に排出させることができ、還元炉１内での滞留時間のばらつきを抑制して、均一なメタル品位を有するフェロニッケルを効率的に回収することができる。
【００７６】
また、このような方法によれば、粗大化したメタルを効率的に回収することができ、その結果、スラグと選別しやすくなり、メタルの回収率を高めることができる。
【００７７】
さらに、開閉構造の炉床１３という簡易な構造であるため、設備コストの増加を抑えることができ、また、炉内雰囲気の変化も防ぐことができる。
【００７８】
還元物の回収時の温度としては、特に限定されないが、１３５０℃以下とすることが好ましく、１２５０℃以下とすることがより好ましい。このように、回収時の温度を１３５０℃以下とすることで、コストを低減させて効率的に還元物を回収することができる。また特に、回収時の温度を１３５０℃以下とすることで、還元反応を最大化させつつ、還元物の熔融に起因する炉床１３への熔着をより効率的に抑制することができ、より効率的な回収作業を行うことができる。なお、回収時の温度の下限は、１２００℃以上とすることが好ましい。
【００７９】
また、例えば図３に示すような還元炉１’においては、上段の処理室２０ａでの所定の処理の終了後には、開閉構造の炉床１３ａを開口させることによって、その処理室２０ａで生成した生成物を下方に位置する処理室２０ｂに自然落下させて移送する。例えば、炉床１３ａの開閉構造が、スライド式である場合、還元処理後に炉床１３ａを水平方向にスライドさせることにより開口させ、下段の処理室２０ｂに移送する。
【００８０】
同様に、下段の処理室２０ｂでの還元処理の終了後においても、開閉構造の炉床１３ａを開口させることによって、その処理室２０ｂで生成した生成物（還元物）を排出口１２の方向へ自然落下させて炉外に排出する。
【００８１】
このように、高さ方向に複数段の処理室２０が設けられている還元炉１’においても、それぞれの処理室２０の炉床１３を開閉構造により構成し、得られた生成物を、その炉床１３を開口させることによって移送することで、生成物を一気に取り出すことができ、還元物の取り出しに要する時間を短くすることができる。また、縦方向に連続的な処理を行うにあたっても、精製物を一気に移送できることから、処理効率を高めて安定的な連続処理を施すことができる。
【００８２】
＜２−４．分離工程＞
分離工程Ｓ４では、還元処理工程Ｓ３にて生成したメタルとスラグとを分離してメタルを回収する。具体的には、混合物に対する還元加熱処理によって得られた、メタル相（メタル固相）とスラグ相（スラグ固相）とを含む混合物（混在物）からメタル相を分離して回収する。
【００８３】
固体として得られたメタル相とスラグ相との混在物からメタル相とスラグ相とを分離する方法としては、例えば、篩い分けによる不要物の除去に加えて、比重による分離や、磁力による分離等の方法を利用することができる。
【００８４】
また、得られたメタル相とスラグ相は、濡れ性が悪いことから容易に分離することができ、上述した還元処理工程Ｓ３における処理で得られた、大きな混在物に対して、例えば、所定の落差を設けて落下させる、あるいは篩い分けの際に所定の振動を与える等の衝撃を与えることで、その混在物からメタル相とスラグ相とを容易に分離することができる。
【００８５】
このようにしてメタル相とスラグ相とを分離することによって、メタル相を回収する。
【実施例】
【００８６】
以下、本発明の実施例及び比較例を示してより具体的に説明するが、本発明は以下の実施例に何ら限定されるものではない。
【００８７】
≪実施例１〜６、比較例１〜２≫
［混合処理工程］
原料鉱石としてのニッケル酸化鉱石と、鉄鉱石と、フラックス成分である珪砂及び石灰石、バインダー、及び炭素質還元剤（石炭粉、炭素含有量：８５重量％、平均粒径：約１９０μｍ）を、適量の水を添加しながら混合機を用いて混合して混合物を得た。炭素質還元剤は、原料鉱石であるニッケル酸化鉱石に含まれる酸化ニッケル（ＮｉＯ）と酸化鉄（Ｆｅ２Ｏ３）とを過不足なく還元するのに必要な量の合計値を１００質量％としたときに２５％の割合となる量で含有させた。
【００８８】
［混合物成形工程］
次に、得られた混合物を、パン型造粒機を用いて球状に造粒して、φ１５．５±１．５ｍｍの大きさに篩った。
【００８９】
［還元処理工程］
次に、用意した混合物試料（各試験で１０個ずつ）を還元炉に装入し、下記表４に示すそれぞれの還元温度、還元時間で還元処理を施した。還元炉としては、図２に示したような構成のものであって、炉床及び炉壁が耐火煉瓦により構成されているものを用いた。
【００９０】
なお、還元処理に供する各混合物試料は、還元処理に先立ち、固形分が７０重量％程度、水分が３０重量％程度となるように、３００℃〜４００℃の熱風を吹き付けることで乾燥させた。下記表３に、乾燥処理後の試料の固形分組成（炭素を除く）を示す。
【００９１】
【表３】
2019035130.tif 000005
【００９２】
具体的に、実施例１〜６では、還元炉として図２に示したような、開閉構造を有する炉床が設けられている還元炉を用いた。還元炉の炉床は耐火煉瓦により構成した。還元処理時には、開閉構造の炉床を閉めた状態で混合物試料に対して処理を施し、還元処理後には、その炉床の開閉構造を開くことによって炉外に排出させ回収した。
【００９３】
一方で、比較例１〜２では、還元炉として、従来の移動炉床炉である回転炉床炉を使用した。回転炉床炉を用いた還元処理の終了後、還元物の回収に際しては、炉内に設けられたガイドに沿わせるようにして取り出した。なお、還元炉の炉床は金属製とし、この比較例１〜２では、還元炉の炉床と混合物試料とが反応により熔着して炉床から剥がれなくなって回収不能になる可能性が高いと想定されたため、金属製の炉床に灰（主成分はＳｉＯ２であり、その他の成分としてＡｌ２Ｏ３、ＭｇＯ等の酸化物を少量含有する灰）を敷き詰め、実質的に酸化を含まない窒素雰囲気下において混合物試料を装入した。
【００９４】
なお、すべての試験例において、還元物を回収した後は、窒素を流しながら速やかに室温まで冷却し、大気中へ取り出した。
【００９５】
≪評価≫
還元加熱処理後に取り出した試料について、ニッケルメタル率、メタル中のニッケル含有率を、ＩＣＰ発光分光分析器（ＳＨＩＭＡＺＵ  Ｓ−８１００型）により分析して算出した。下記表４に、分析結果から算出した値を併せて示す。なお、ニッケルメタル率は（１）式、メタル中ニッケル含有率は（２）式により求め、試験毎に得られた合計１０個の還元物の平均を算出した。
ニッケルメタル率＝混合物中のメタル化したＮｉの量÷（ペレット中の全てＮｉの量）×１００（％）    ・・・（１）式
メタル中ニッケル含有率＝混合物中のメタル化したＮｉの量÷（ペレット中のメタル化したＮｉとＦｅの合計量）×１００（％）    ・・・（２）式
【００９６】
【表４】
2019035130.tif 000006
【００９７】
表４の結果に示されるように、実施例１〜６では、開閉構造を有する炉床が設けられた還元炉を用い、還元物の排出に際してはその炉床を開口することによって還元物を排出口の方向に移動させ排出させたため、効率的に還元物を回収することができ、高い生産性でもってメタルを製造することができた。また、ニッケルメタル化率、メタル中ニッケル含有量は、いずれも高い値で良好な結果となり、高品質なメタルを製造することができた。
【００９８】
一方で、比較例１では、ニッケルメタル化率、メタル中ニッケル含有量がいずれも実施例に比べて低い値となった。このことは、還元物の取り出しに時間がかかってしまったため、メタルの生成にむらが発生し、ばらつきが生じたことによると考えられる。しかも、比較例２では、炉床に灰を敷き詰めたものの、金属製の炉床と混合物試料とが反応してしまい、有効に還元物を回収できなかった。
【符号の説明】
【００９９】
１，１’    還元炉
１１    装入口
１２    排出口
１３，１３ａ，１３ｂ    炉床
１４    炉壁
２０，２０ａ，２０ｂ    処理室
【図１】
2019035130.tif 000007
【図２】
2019035130.tif 000008
【図３】
2019035130.tif 000009